(57)【要約】【課題】本発明は、柔軟性、耐磨耗性、耐熱性及び、ヒートシール性に優れたカイロ用包材や保温材などの分野に有用なスパンボンド不織布を提案するものである。【解決手段】結晶性ポリエステル成分に、ガラス転移点温度が５０℃以上の非晶性ポリエステル成分を１〜３０重量％含有する樹脂組成からなる、単繊維での繊度が０．５〜５ｄｔｅｘである連続繊維が開繊された後、ドットで圧着され、熱圧着により潰された部分は個々に独立しており、熱圧着部の形成面積率が５〜４０％で接合一体化されていることを特徴とするスパンボンド不織布。【選択図】なし【特許請求の範囲】
【請求項１】
単繊維での繊度が０．５〜５ｄｔｅｘである連続繊維が開繊された後、ドットで熱圧着され、熱圧着により潰された部分は個々に独立しており、熱圧着部の形成面積率が５〜４０％で接合一体化されている結晶性ポリエステルと非晶性ポリエステルからなる不織布であって、結晶性ポリエステル成分に対し、ガラス転移点温度が５０℃以上の非晶性ポリエステル成分を０．５〜５０重量％含有する樹脂よりなることを特徴とするスパンボンド不織布。
【請求項２】
結晶性ポリエステル成分がポリブチレンテレフタレートであり、非晶性ポリエステル成分が、エチレンテレフタレートを主成分とした共重合ポリエステルである請求項１記載のスパンボンド不織布
【請求項３】
単繊維の断面が丸断面、繊度が０．５ｄｔｅｘ〜４ｄｔｅｘ、初期引張抵抗度が５〜２０ｃＮ／ｄｔｅｘであることを特徴とする請求項１又は請求項２記載のスパンボンド不織布。
【請求項４】
共重合ポリエステルのグリコール成分にネオペンチルグリコールを含有する請求項１〜３いずれかに記載のスパンボンド不織布
【発明の詳細な説明】
【技術分野】
【０００１】
本発明は、柔軟で且つ耐磨耗性及び耐熱性で且つヒートシール性に優れた不織布特性が要求される分野、例えば、カイロ用包材や保温材などの分野において有用なスパンボンド不織布に関するものである。
【背景技術】
【０００２】
不織布は、ドレープ性、柔軟性、通気性等の特性を有することから、肌に直接触れるような用途にも展開されている。そして、例えばカイロ用包材などは、肌触りが良好な柔軟性を有し且つ耐磨耗性も要求され、加工性からは良好なヒートシール性を有しながら製品としての耐熱性をも併せ持つ性能が要求されている。カイロ用包材としては袋状に成形して、その内部に発熱体を混入するが、不織布単体では繊維間隙が大きい為に発熱体の脱落の可能性がある。発熱体などの粉末状物の脱落を防止する方策として、不織布の繊維密度を上げることが考えられるが、風合いが硬くなるため肌に直接触れる用途には適さない。また不織布の目付を上げることも考えられるが、風合いが悪くなるばかりでなく、コストパフォーマンス的にも好ましくない。そこで一般的には透湿フィルムなどとのラミネートが用いられる。
【０００３】
使い捨てカイロ用包材として不織布をラミネート加工して用いることは、特許文献１、特許文献２などで提案されている。しかしながら、これらの方法では、ラミネート加工により柔軟性が劣る問題がある。
【０００４】
このような問題に対し、ラミネート方法を改良する提案がなされており、例えばエンボス加工により凹凸を付与した不織布とラミネートフィルムとの接合を調整して肌との接着面の柔軟性を改良する方法が特許文献３に提案されている。しかしながら、かかる方法においては、不織布の柔軟性を改良する検討がなされておらず、ラミネートにより不織布の非接合部をラミネートフィルムと主体的に接合させるので、不織布の柔らかさが拘束されて不織布の柔軟性を充分生かせない問題がある。
【０００５】
また、不織布の厚みと見掛密度を限定して温熱機能を改良する提案が特許文献４で提案されている。しかしながら、かかる方法は、厚みで発熱体からの初期の熱移動を調整するのみであり、不織布の柔軟性やヒートシール性についての検討がなされておらず、例えば使い捨てカイロ用基布として使用する場合、加工性が不十分となる。
【０００６】
また、ラミネート性の改良方法として、不織布片面の繊維表面に低融点樹脂皮膜を塗布する方法が特許文献５で提案されている。しかしながら、この方法は、煩雑なコーティング工程を加える必要があり、コストアップが不可避となる。又、不織布自身の柔軟性とヒートシール性及び耐熱性の検討がなされておらず、例えば使い捨てカイロ用基布として用いる場合は十分な性能が得られ難い。
【０００７】
また、ラミネート性向上方法として、熱接着成分を繊維化してラミネートする方法が特許文献６、特許文献７、特許文献８などで提案されている。しかしながら、低融点成分を繊維化しているので、低温でのラミネートが可能であるという特徴を有する反面、耐熱性に劣る問題がある。
【０００８】
更に、低融点繊維不織布と低融点フィルムを用いた低温シール性等に優れるラミネート不織布が特許文献９などに提案されている。しかしながら、かかる方法では、低温シール性は向上するものの、不織布の耐熱性が不充分であるという問題がある。
【０００９】
また、不織布を構成する繊維に扁平断面繊維を用いて柔軟性を改良する提案が、特許文献１０及び特許文献１１に提案されている。そして、柔軟性向上以外の効果としては、扁平断面繊維を用いることにより、不織布の平滑性が向上して印刷性が改良されること、厚みが薄くなり伝熱性が良くなる効果が記載されている。しかして、扁平断面繊維を用いると、断面二次モーメントの低い方向には曲げ剛性は低下するが、断面二次モーメントの高い方向では、剛性は著しく高くなり、全方向の柔軟性を付与することは困難である。また、フラット化により厚みに由来する柔らかさは付与できなくなる。したがって、肌に接触して柔らかな風合いは付与できない問題がある。
【特許文献１】実開昭５１−２３７６９号公報
【特許文献２】実開昭５５−５９６１６号公報
【特許文献３】特開平２−２９７３６２号公報
【特許文献４】特開平３−１８５６号公報
【特許文献５】特開平９−３００５４７号公報
【特許文献６】特開平８−１３１４７２号公報
【特許文献７】特開平１０−３１４２０８号公報
【特許文献８】特開平１０−３２８２２４号公報
【特許文献９】特開平１１−５６８９４号公報
【特許文献１０】特開平２００４−２４７４８号公報
【特許文献１１】特開平２００４−２４７４９号公報
【００１０】
上述のとおりでは、柔軟で且つ耐磨耗性及び耐熱性で且つヒートシール性に優れた不織布特性を付与した、カイロ用包材に適したスパンボンド不織布は得られていないのが現状である。
【発明の開示】
【発明が解決しようとする課題】
【００１１】
本発明は従来技術の課題を背景になされたもので、本発明は、柔軟で且つ耐磨耗性及び耐熱性で且つヒートシール性に優れたカイロ用包材に最適なスパンボンド不織布を提案するものである。
【課題を解決するための手段】
【００１２】
本発明者らは上記課題を解決するため、鋭意研究した結果、不織布を構成する繊維の耐熱性を保持して、低モジュラス化と耐衝撃性を向上させることで、不織布の柔軟性と耐磨耗性及び耐熱性でヒートシール性を同時に向上できることを知見し、遂に本発明を完成するに到った。
【００１３】
即ち本発明は、（Ａ）単繊維での繊度が０．５〜５ｄｔｅｘである連続繊維が開繊された後、ドットで熱圧着され、熱圧着により潰された部分は個々に独立しており、熱圧着部の形成面積率が５〜４０％で接合一体化されている結晶性ポリエステルと非晶性ポリエステルからなる不織布であって、結晶性ポリエステル成分に対し、ガラス転移点温度が５０℃以上の非晶性ポリエステル成分を０．５〜５０重量％含有する樹脂よりなることを特徴とするスパンボンド不織布であり、（Ｂ）結晶性ポリエステル成分がポリブチレンテレフタレートであり、非晶性ポリエステル成分が、エチレンテレフタレートを主成分とした共重合ポリエステルである請求項１記載のスパンボンド不織布であり、
（Ｃ）単繊維の断面が丸断面、繊度が０．５ｄｔｅｘ〜４ｄｔｅｘ、初期引張抵抗度が５〜２０ｃＮ／ｄｔｅｘであることを特徴とする（Ａ）及び（Ｂ）記載のスパンボンド不織布であり、（Ｄ）共重合ポリエステルのグリコール成分にネオペンチルグリコールを含有する（Ａ）〜（Ｃ）記載のスパンボンド不織布である。
【発明の効果】
【００１４】
本発明のスパンボンド不織布は、結晶性ポリエステル成分に、ガラス転移点温度が５０℃以上の非晶性ポリエステル成分を０．５〜５０重量％含有する樹脂組成からなる、単繊維での繊度が０．５〜５ｄｔｅｘである連続繊維が開繊された後、ドットで圧着され、熱圧着により潰された部分は個々に独立しており、熱圧着部の形成面積率が５〜４０％で接合一体化されていることで、不織布を構成する繊維の耐熱性を保持して、低モジュラス化と耐衝撃性を向上させることで、不織布の柔軟性と耐磨耗性及び耐熱性でヒートシール性を同時に向上させたスパンボンド不織布であるので、カイロ用包材用途に最適なスパンボンド不織布として提供できる。
【発明を実施するための最良の形態】
【００１５】
以下、本発明を詳細に説明する。
本発明のスパンボンド不織布は、単繊維での繊度が０．５〜５ｄｔｅｘである連続繊維からなる不織布であることが好ましい。
【００１６】
繊度が０．５ｄｔｅｘ以上であれば、不織布の張り腰が優れ、使い捨てカイロ用包材に用いた場合、カイロ形態を保持することが可能となり、また５ｄｔｅｘ以下とすることにより表皮の風合いが柔らかい、ゴワツキ感のないカイロを得ることが可能となる。より好ましい単繊維の繊度は０．５ｄｔｅｘ〜４ｄｔｅｘ、更に好ましくは１ｄｔｅｘ〜３ｄｔｅｘである。
【００１７】
本発明のスパンボンドは、連続繊維が開繊された後、ドットで熱圧着され、熱圧着により潰された部分は個々に独立していることが好ましい。連続繊維が開繊されていない場合は、不織布の斑が顕著となり風合い均質性が劣るので好ましくない。また、本ドットで圧着することにより、ニードルパンチ等の機械的交絡処理による不織布形態形成のような、繊維の損傷・不織布強力の低下を伴うことなく、不織布の柔軟な風合いを維持することが可能となり、実用時の破れを防止することができるからである。すなわち、ドットで圧着されることによって、熱圧着により潰された部分を個々に独立させることで、非熱圧着部が不織布全体の厚みを保持し、自由な変形が容易になり柔らかさを維持できる。熱圧着により潰された部分が連続していると、面の自由な屈曲を制約されるので、不織布全体の柔軟性が低下して使用時にゴワゴワ感が発現し易くなる。
【００１８】
また、一体化した形態を保持し、耐磨耗性を確保するためには、熱圧着面積は５％以上が好ましく、圧着面積が４０％以下とすることで、不織布が有する柔らかさを維持することができる。より好ましい熱圧着面積は、８〜３０％、より好ましくは１０〜２７％である。
【００１９】
独立したドットの形態は特には限定されないが、好ましくは、糸目柄、水玉柄、小判柄、織目柄、十字柄などが例示できる。特には、織目柄の織目を浮き上らせた形状などが好ましい。独立した熱圧着による潰れ部分の面積は、特には限定されないが、好ましくは２ｍｍ2以下であり、より好ましくは１ｍｍ2以下である。なお、繊度が大きい場合には、０．１ｍｍ2未満では、形態保持性が不充分となる場合もあり、繊度が４ｄｔｅｘ以上では、０．１〜１ｍｍ2とするのがより好ましい。
【００２０】
かくして、熱圧着による一体化により、表面の平滑性と圧縮充填による不織布の形態を保持して、繊維の組成による耐衝撃性の向上と、力学特性の相乗効果で、柔軟で耐磨耗性が良好、且つ、優れたヒートシール性をも有する不織布となり、次いで、ラミネート加工された不織布は、発熱体を挿入されて熱成型され、次いでパックされて、使用時、パックを除かれて、柔軟で且つ耐磨耗性と形態保持性及び保温性に優れた使い捨てカイロ機能の発現を可能としている。
【００２１】
本発明のスパンボンド不織布を構成する繊維の好ましい単繊維の初期引張抵抗度（ＩＳ）は、柔らかさと耐磨耗性及び形態保持性を維持するため５〜２０ｃＮ／ｄｔｅｘが望ましい。ＩＳを５ｃＮ／ｄｔｅｘ以上とすることにより、実用上望ましい耐磨耗性と形態保持性を確保できるからである。また、ＩＳを２０ｃＮ／ｄｔｅｘ以下とすることにより、一般消費者らに好まれる柔軟性を得ることが可能となる。本発明のより好ましいＩＳの範囲は６〜１５ｃＮ／ｄｔｅｘ、更に好ましくは８〜１２ｃＮ／ｄｔｅｘである。
【００２２】
本発明での繊維は、強力を高く維持し、特定方向への繊維の配列コントロールによる不織布強力の方向性をも制御するために連続繊維であることが好ましい。短繊維では、不織布強力が低くなると共に、特定方向の強力を制御が困難となる。
【００２３】
本発明のスパンボンド不織布を構成する繊維の力学特性として、強度及び伸度は特に限定されないが、強度は、あまりにも低いと不織布強度も弱くなり、耐磨耗性も低下する場合があるので、好ましくは、少なくとも３ｃＮ／ｄｔｅｘ、より好ましくは、３．４ｃＮ／ｄｔｅｘ以上である。伸度は、あまり高いと不織布の寸法安定性が低下する場合があり、低すぎると耐磨耗性が低下する場合があるので、好ましくは５０〜１５０％、より好ましくは７０〜１２０％である。
【００２４】
本発明のスパンボンド不織布の目付は、特には限定されないが、目付が低すぎると、使い捨てカイロに用いた場合発熱体の被覆機能が失われる場合があり、大きすぎるとゴワゴワ感が顕著となるので、適正な範囲を選択するのが望ましい。特に使い捨てカイロに適用する場合は、１０〜８０ｇ／ｍ2が好ましく、２０〜５０ｇ／ｍ2がより好ましい。特に、目付が２０〜４０ｇ／ｍ2の不織布では、理由は明確ではないが、該表皮材の目付当りの保温率が１．５％／（ｇ／ｍ2）以上にすることが容易となるので特に好ましい。
【００２５】
本発明では、不織布の厚みは、特には限定されないが、使い捨てカイロ用包材に用いる場合は、発熱体を被覆可能な厚みである０．１〜０．５ｍｍが好ましく、０．２〜０．４ｍｍがより好ましい。本発明では、不織布の力学特性は、特には限定されないが、本発明カイロに適用する場合は、目付当りの強度は、低すぎると破れの原因となる場合があり、破れない目付当りの強度である０．５Ｎ／５ｃｍ／ｇ／ｍ2以上が好ましく、１．０Ｎ／５ｃｍ／ｇ／ｍ2以上がより好ましい。伸度は、大きすぎると成型体の加工工程での伸びによるトラブルや成型体の形態保持性を損なう場合があり、形態保持をできる４０％以下が好ましく、３０％以下がより好ましい。引裂強力は、特に引っ掛けによる破れを防止できる目付当りの引裂強力として、０．１５Ｎ／５ｃｍ／ｇ／ｍ2以上が好ましく、０．２Ｎ／５ｃｍ／ｇ／ｍ2以上がより好ましい。柔らかさの特性メジャーである剛難度は、７０ｍｍ以下が好ましく、６０ｃｍ以下がより好ましい。
【００２６】
本発明のスパンボンド不織布の熱特性は特には限定されないが、１８０℃での乾熱収縮率は、加工工程及びカイロ包材として使用に耐える収縮率として、５％以下が好ましく、３％以下がより好ましい。特には２％以下０％である。本発明のスパンボンド不織布の通気性は、特には限定されないが、２０〜２５０ｃｍ3／ｃｍ2／秒が好ましく、より好ましくは３０〜１００ｃｍ3／ｃｍ2／秒である。
【００２７】
本発明のスパンボンド不織布は、結晶性ポリエステルと非晶性ポリエステルからなり、結晶性ポリエステル成分に対し、ガラス転移点温度が５０℃以上の非晶性ポリエステル成分を０．５〜５０重量％含有する樹脂からなる不織布であることが好ましい。
【００２８】
本発明でいう結晶性ポリエステルとは、示差走査型熱量計（ＤＳＣ）による測定で、結晶化に由来する発熱ピーク又は及び結晶融解に由来する吸熱ピークを示すポリエステルであり、例えば、酸成分がテレフタル酸、グリコール成分がエチレングリコールや１，４−ブタンジオールであるようなポリエチレンテレフタレートやポリブチレンテレフタレート、又は酸成分がテレフタル酸と他の酸成分から成る共重体であってもよく、又は、グリコール成分が、エチレングリコールと他のグリコール成分から成る共重合体であってもよい。
更に詳しくは、前記の他の酸成分としては、たとえばイソフタル酸、ジフェニルエーテル−４，４′−ジカルボン酸、ナフタリン−１，４−ジカルボン酸、ナフタリン−２，６−ジカルボン酸等の芳香族ジカルボン酸、シュウ酸、コハク酸、アジピン酸、セバシン酸、ウンデカジカルボン酸等の脂肪族ジカルボン酸、ヘキサヒドロテレフタル酸等の脂環族ジカルボン酸等が例示されるが、これらに限定されるものではない。一方、前記の他のグリコール成分としては、たとえばプロピレングリコール、ネオペンチルグリコール等の脂肪族グリコール、シクロヘキサンジメタノール等の脂環族グリコール、ビスフェノールＡ等の芳香族ジヒドロキシ化合物等が例示されるが、これらに限定されるものではない。本発明での好ましい結晶性ポリエステルとしては、酸成分が芳香族のジカルボン酸からなり、グリコール成分が直鎖のジオールからなるポリエステルであり、例えば、ポリエチレンテレフタレート、ポリブチレンテレフタレート、ポリエチレンナフタレート、ポリブチレンナフタレートなどが例示できる。本発明で特に好ましい結晶性ポリエステルは柔軟性と成型性を付与でき、且つ耐熱性も保持できるポリブチレンテレフタレートが最適である。かかる結晶性ポリエステル成分を主原料とすることにより、耐熱性、柔軟性に富み、更には耐光性に優れた商品価値の高い使い不織布を得ることができる。
【００２９】
本発明でいう非晶性ポリエステルとは、ＤＳＣによる測定で、明確な結晶化或いは結晶融解ピークを持たない樹脂である。又、非晶性のポリエステルのガラス転移温度（Ｔｇ）はＤＳＣにより昇温速度２０℃／ｍｉｎで昇温時の潜熱の転移点から求めた値であり、本発明では、５０℃以上である。５０℃未満では、耐熱性が劣り好ましくない。すなわち、耐熱性と耐衝撃性を向上させるためには、非晶性でありながらＴｇが高いポリエステルが必要となる。このような非晶性ポリエステルとしては、ジカルボン酸は芳香族ジカルボン酸が好ましく、例えば、テレフタル酸、２，６ナフタリンジカルボン酸等を例示できる。しかして上記Ｔｇが５０℃以上を保持できる範囲で、主成分の芳香族ジカルボン酸以外に、シュウ酸、コハク酸、アジピン酸、セバシン酸、ウンデカジカルボン酸等の脂肪族ジカルボン酸等の脂肪族ジカルボン酸、ヘキサヒドロテレフタル酸等の脂環族ジカルボン酸の１種または２種以上を含有してもかまわない。また、ジヒドロキシ化合物成分としては、脂肪族グリコールが好ましく、例えば、エチレングリコール、プロピレングリコール、１，４−ブタンジオール、ネオペンチルグリコール、ヘキサメチレングリコール等、芳香族ジヒドロキシ化合物としては、ビスフェノール、１，３−ビス（２−ヒドロキシエトキシ）ベンゼン、１，４−（ヒドロキシエトキシ）ベンゼン等が挙げられ、これらは、単独または２種以上を組み合わせて用いられる。本発明での特に好ましい非晶性ポリエステル成分としては、酸成分としてはテレフタル酸、グリコール成分としてはエチレングリコール（又は１，４ブタンジオール）を５０〜８５モル％、ネオペンチルグリコール（又は１，４−シクロヘキサンジメタノール）を１５〜５０モル％の共重合したポリエステルである。このような組成とすることで、非晶性を保持してＴｇを７０℃以上にすることができる。
【００３０】
これらの非晶性ポリマーを用いることにより、上記結晶性ポリエステルポリマーの有する利点すなわち、印刷性、耐光性、柔軟性を損なうことなく、前記結晶性ポリエステルのみでは達成困難であったヒートシール性を付与することが可能となる。そして、非晶性ポリマーは相溶性の点から、結晶性ポリエステルのベースレジンがポリエステルであるので、ポリエステルが好ましい。ポリエステル以外では、非相溶系となり、相分離して、紡糸時の繊維切断、ヒートシール時のヒートシール斑が顕著となるなどの問題が発生し易い。
【００３１】
本発明のスパンボンド不織布は、上述の結晶性ポリエステル成分に、Ｔｇが５０℃以上の非晶性ポリエステル成分を０．５〜５０重量％含有させた樹脂組成からなる繊維で構成されることが好ましい。非晶性ポリエステル成分を０．５重量％以上添加することにより、繊維の耐衝撃性を向上させ、磨耗による毛羽立ちを防止することができ、更にはヒートシール性も向上させることができる。一方、非晶性ポリエステル成分を５０重量％以下とすることにより、熱収縮を増加を抑制し、加熱による形態安定性保持することができる。本発明の好ましい非晶性ポリエステル成分の含有率は、２〜２０重量％、より好ましくは、５〜１５重量％である。
【００３２】
結晶性ポリエステルと非晶性ポリエステルはレジンを混合しつつ乾燥して、紡糸機に供給しても良く、ペレタイズしたものを乾燥して紡糸機に供給してもよい。又、別々に２種類の押出機に供給して溶融混合してもよい。
【００３３】
以下に本発明不織布の製法の一例を示す。
結晶性ポリエステルとして例えば、固有粘度０．９３のポリブチレンテレフタレート９０部と、非晶性ポリエステルとして例えば、Ｔｇ７9℃、固有粘度０．７２のグリコール成分としてネオペンチルグリコール成分とエチレングリコール成分、酸成分としてテレフテル酸成分の共重合ポリエステル１０部を混合乾燥する。乾燥した混合ポリエステルは紡糸機に供給し、常法により、例えば、紡糸温度２６０℃にて、オリフィス径φ０．２３ｍｍのノズルより、吐出量０．９ｇ／分孔にて紡出する。例えば、スパンボンド不織布を作成する場合には、紡出した繊条は、冷却しつつエジェクターにて４５００ｍ／分の速度で引取、下方の１００ｍ／分にて移動する引取ネット上に開繊振落して、均質に開繊された目付５０ｇ／ｍ2のウエッブを形成した。ウエッブ中の単繊維は、繊度２ｄｔｅｘ、ＩＳ３５ｃＮ／ｄｔｅｘであった。ウエッブは次いで、織目柄の圧着面積２０％となるエンボスローラーにて、２１５℃、線圧８０ＫＮ／ｍでエンボス加工して、巻き取り、長繊維不織布であるスパンボンド不織布を得た。得られたスパンボンド不織布は、目付５０ｇ／ｍ2、厚み０．３ｍｍ、引張強度は縦７０Ｎ／５ｃｍ、横６０Ｎ／５ｃｍ、引張伸度は縦２６％、横３８％で、引裂強力は縦１６Ｎ、横１４Ｎ、乾熱収縮率は縦３％、横１％であった。
【００３４】
次いで、スパンボンド不織布は通気性を有する熱可塑性樹脂フィルムをラミネートされてカイロ用包材とすることができる。本発明に用いられる熱可塑性樹脂フィルムとしては、ＬＤＰＥ（低密度ポリエチレン）、ＬＬＤＰＥ（直鎖状低密度ポリエチレン）、ＨＤＰＥ（高密度ポリエチレン）またはメタロセン系触媒ＰＥ等の各種ポリエチレン、ポリプロピレン等のポリオレフィン系、ＥＶＡおよびエチレン、プロピレン、ブテン等の各種共重合ポリプロピレン等のポリオレフィン共重合系、ポリアミド系、ポリエステル系などのフィルムが用いられ、透湿性を有した微多孔フィルムであってもよい。柔軟性、シール性、価格の点から、ポリエチレンまたはその共重合系オレフィンフィルムが好ましい。また、不織布との相性、また包材周辺のシール性の点から２〜３層のフィルムを組み合わせたものでもよい。
【００３５】
本発明に用いられる表皮材は、上記不織布と熱可塑性樹脂フィルムを、ヒートシール、熱接合またはホットメルト接着剤などを用いてラミネートすることにより得られ、ラミネートは全面接合であっても、部分接合としてもよいが、柔軟性を得る点からは部分接合が好ましい。表皮材の通気性は、ラミネート後の孔あけ加工により、またはあらかじめ有孔または微孔のフィルムを用いることにより付与され、この通気孔より発熱時に必要な空気が供給され、その孔面積により空気の供給量がコントロールされる。この通気性を有する包材は使い捨て温熱具の少なくとも一面に用いられていればよく、他の面には通気性のない表皮材を用いることができる。
【００３６】
本発明のスパンボンド不織布を使い捨てカイロ用包材として用いる場合は、上記通気性を有する表皮材の該フィルム面を内側にして発熱する発熱組成物を収容し、その周辺部をシールすることにより得られる。発熱組成物としては、従来公知の鉄粉、無機塩、活性炭、水などの組成物が用いられる。発熱組成物を包材に収容した後は、粉モレ防止のために包材の周辺部をシールする。シールは該不織布を用いているので、通常熱シールで充分なシール成型ができる。が、必要に応じて、柔軟性、耐磨耗性、形態保持性及び保温性を損なわない範囲であればホットメルト剤などの接着剤等によるシールを行ってもよい。本発明のスパンボンド不織布は、好ましい実施形態である一定条件下での目付当りの保温効率が１．０％／（ｇ／ｍ2）以上である不織布を用いると、薄い不織布を用いても、厚みの厚い不織布と同等の保温性があり、発熱体の発熱持続時間を長くできたり、軽量化が図れるなどの効果が得られる。
【００３７】
本発明では、必要に応じて、原着用顔料、各種改質剤等を、樹脂に練り込み又は、後加工にて付与した不織布を用いることができる。かくして得られた本発明のスパンボンド不織布を用いて得られたカイロは、柔軟で耐磨耗性及び耐熱性で、適度の保温性を有し、且つ形態保持性にも優れている。
なお、本発明における例示は、これらに限定されるものではない。
【００３８】
以下に本発明の実施例を示す。本発明は、実施例に限定されるものではない。
【実施例】
【００３９】
次に実施例及び比較例を用いて、本発明を具体的に説明するが、実施例及び比較例中の特性値は以下の方法で測定した。
【００４０】
＜結晶性及び非晶性＞
示差走査型熱量計（ＤＳＣ）にて、２０℃〜３００℃まで２０℃／分にて昇温し、３００℃にて５分間保持後、３００℃から２０℃まで２０℃／分にて降温して熱量測定を行い、吸発熱パターンより、結晶化に由来する発熱ピーク及び結晶融解に由来する吸熱ピークを調べる。明瞭な吸発熱ピークを有するものを結晶性ポリエステルと判定し、明瞭な吸発熱ピークを有しないものを非晶性ポリエステルと判定する。
【００４１】
＜ガラス転移点温度（Ｔｇ）＞
３００℃に加熱５分後溶融させたポリエステルを、水中へ入れて急冷させたポリエステルを試料として、上述のDSCにより昇温速度２０℃／minで昇温時の潜熱の転移点から求めた値をＴｇとする。
【００４２】
＜単繊維の繊度＞
不織布の任意の部位からサンプリングした試験片の切断面が観察できるように、デジタル式測微接眼装置を装着した光学顕微鏡にセットして、繊維軸を横切る方向にほぼ直角に切断されている任意の繊維５０本について、繊維断面の長軸と短軸の長さを測定し、各繊維の断面積を求め、それら値を平均して繊維の断面積を算出する。別途、繊維密度を求めて適用し、長さ１０，０００ｍでの重量を計算して求める。
【００４３】
＜固有粘度＞
不織布の任意の部位から不織布片をサンプリングし、テトラクロルエタン／フェノール（４０部／６０部重量比）混合溶媒に１ｇ／１００ｍｌ溶解させ、３０℃雰囲気で粘度管にて測定し、０％濃度に換算した固有粘度（ｄｌ／ｇ）を求める。
【００４４】
＜初期引張抵抗度（ＩＳ）＞
ＪＩＳ−Ｌ−１０１５（１９９９）の方法に準拠して測定。
【００４５】
＜厚さ＞
ＪＩＳ−Ｌ１９０６（２０００）に準拠して測定。
【００４６】
＜目付（単位面積当りの質量）＞
ＪＩＳ−Ｌ１９０６（２０００）に準拠して測定。
【００４７】
＜見掛密度＞
上記方法にて測定した目付と厚みより１ｍ３当りの見掛密度（ｋｇ／ｍ３）を求める。
【００４８】
＜不織布の引張強度（強さ）と伸度（伸び率）＞
ＪＩＳ−Ｌ１９０６（２０００）に準拠して測定。但し、幅は５ｃｍとする。
【００４９】
＜乾熱収縮率及び耐熱性＞
ＪＩＳ−Ｌ−１９０６（２０００）に準拠して１８０℃にて測定。〜耐熱性評価は、縦横での大きい方の収縮率（ＳＨＤ）で判断し、ＳＨＤ≦２％：◎、ＳＨＤ≦４％：○、ＳＨＤ≦８％：△、ＳＨＤ＞８％：×として評価した。
【００５０】
＜剛軟度と柔軟性＞
ＪＩＳ−Ｌ−１０９６（１９９９）４５°カンチレバに準拠して測定。目付４０ｇ／ｍ２を基準に、縦横での大きい方の長さ（Ｌｍｍ）で判断し、Ｌ≦６０ｍｍ：◎、Ｌ≦７０ｍｍ：○、Ｌ≦８０ｍｍ：△、Ｌ＞８０ｍｍ：×として評価した。
【００５１】
＜耐磨耗性＞
ＪＩＳ  Ｌ−０８４９（２００４）の摩擦試験機ＩＩ型（学振形）を用いて、摩擦子は白綿布を用い、１００回の摩擦での不織布表面のももけ具合を目視判定し、なし：◎、小：○、中：△、大：×で評価し、○以上を合格とした。
【００５２】
＜ヒートシール性＞
富士インパルス株式会社製Ａｕｔｏ  Ｓｅａｌｅｒ  ＦＡ−４５０−５Ｗ形のヒートシーラーを用い、冷却：目盛１０、自動：マニュアルにて、不織布を２枚重ねて加熱目盛を５〜８に変更してヒートシールし、ヒートシール部分の接合状態が良好な加熱目盛により目盛５ＯＫ：◎、目盛５．５ＯＫ：○、目盛６ＯＫ：△、目盛７ＯＫ：×で評価し、合格点を○以上とした。
【００５３】
（実施例１）
結晶性ポリエステルとして固有粘度０．９３のポリブチレンテレフタレート８７部と非晶性ポリエステルとしてＴｇ７9℃、固有粘度０．７２のグリコール成分としてネオペンチルグリコール成分とエチレングリコール成分、酸成分としてテレフテル酸成分の共重合ポリエステル１３部を混合乾燥したポリエステルを紡糸機に供給し、紡糸温度２６０℃にて、オリフィス径φ０．２３ｍｍのノズルより、吐出量０．８ｇ／分孔にて紡出した繊状は、冷却しつつエジェクターにて４０００ｍ／分の速度で引取、下方の１００ｍ／分にて移動する引取ネット上に開繊振落して、長繊維を均質に開繊された目付４０ｇ／ｍ2のウエッブを形成した。ウエッブ中の単繊維は、繊度２ｄｔｅｘ、ＩＳ９ｃＮ／ｄｔｅｘであった。ウエッブは次いで、織目柄の独立ドットとなり、圧着面積２０％となるエンボスローラーにて、２１５℃、線圧８０ＫＮ／ｍでエンボス加工して巻き取り、本発明のスパンボンド不織布を得た。得られたスパンボンド不織布の特性と評価結果を表１に示す。
実施例１は、柔軟で且つ耐磨耗性及び耐熱性で、且つヒートシール性にも優れたカイロ用包材に最適なスパンボンド不織布である。
【００５４】
（実施例２）
結晶性ポリエステルとして固有粘度０．９３のポリブチレンテレフタレート９３部と非晶性ポリエステルとしてＴｇ７9℃、固有粘度０．７２のグリコール成分としてネオペンチルグリコール成分とエチレングリコール成分、酸成分としてテレフテル酸成分の共重合ポリエステル７部を混合乾燥したポリエステルを紡糸機に供給し、紡糸温度２６０℃にて、オリフィス径φ０．２３ｍｍのノズルより、吐出量０．８ｇ／分孔にて紡出した繊状は、冷却しつつエジェクターにて４０００ｍ／分の速度で引取、下方の１００ｍ／分にて移動する引取ネット上に開繊振落して、長繊維を均質に開繊された目付４０ｇ／ｍ2のウエッブを形成した。ウエッブ中の単繊維は、繊度２ｄｔｅｘ、ＩＳ９ｃＮ／ｄｔｅｘであった。ウエッブは次いで、織目柄の独立ドットとなり、圧着面積２０％となるエンボスローラーにて、２１５℃、線圧８０ＫＮ／ｍでエンボス加工して巻き取り、本発明のスパンボンド不織布を得た。得られたスパンボンド不織布の特性と評価結果を表１に示す。
実施例２は実施例１と同様に、柔軟で且つ耐磨耗性及び耐熱性で、且つヒートシール性にも優れたカイロ用包材に最適なスパンボンド不織布である。
【００５５】
（比較例１）
実施例１で用いた結晶性ポリエステルのみを用いた以外は、実施例１と同様にして得られたスパンボンド不織布の特性と評価結果を表１に示す。
比較例１は、柔軟性と耐熱性は優れるが、耐磨耗性及びヒートシール性がやや劣り、カイロ用包材に使用可能だが、問題のあるスパンボンド不織布である。
【００５６】
（比較例２）
固有粘度０．６５のポリエチレンテレフタレートを用い、紡糸温度２８５℃にて紡糸して、エンボス加工温度２５０℃、線圧５０ＫＮ／ｍとした以外、比較例１と同様にして得られたスパンボンド不織布の特性と評価結果を表１に示す。
比較例２は、耐熱性と耐磨耗性に優れるが、柔軟性、ヒートシール性が劣るスパンボンド不織布である。
【００５７】
（比較例３）
結晶性ポリエステル８０部と、非晶性ポリエステルとして、固有粘度０．５３のグリコール成分として、ネオペンチルグリコール成分および、酸成分としてイソフタル酸成分及びセバチン酸成分をテレフタル酸成分及びエチレングリコール成分に共重合した、Ｔｇ４７℃の非晶性ポリエステル２０部を用いた以外、実施例１と同様にして得られたスパンボンド不織布の特性と評価結果を表１に示す。
比較例３は、非晶性ポリエステルのＴｇが低いものを用いたため、耐熱性と耐磨耗性が劣るスパンボンド不織布である。
【００５８】
（比較例４）
吐出量を２．８ｇ／分孔、引取速度を３５００ｍ／分として、短繊維の繊度を８ｄｔｅｘとした以外、実施例２と同様にして得られたスパンボンド不織布の特性と評価結果を表１にしめす。
比較例４は、単繊維繊度が太いため、柔軟性、耐磨耗性及びヒートシール性が劣るスパンボンド不織布である。
【００５９】
（比較例５）
結晶性ポリエステルを４０部、非晶性ポリエステルを６０部使用した以外、実施例１と同様にして得たスパンボンド不織布の特性と評価結果を表２に示す。
比較例５は、非晶性ポリエステルの混率が多すぎるため、柔軟性、耐熱性及び耐磨耗性が劣るスパンボンド不織布である。
【００６０】
（比較例６）
エンボス加工に用いたエンボスローラーが、格子柄で独立していない圧着面積が４０％となるものを用いた以外、実施例２と同様にして得られたスパンボンド不織布の特性と評価結果を表２に示す。
比較例６はエンボス文様が独立していないため、柔軟性が劣る、カイロ用包材に使用可能だが、問題のあるスパンボンド不織布である。
【００６１】
（比較例７）
エンボス加工に用いたエンボスローラーが、小判柄の独立ドットで、圧着面積が６５％のものを用いた以外、実施例２と同様にして得られたスパンボンド不織布の特性と評価結果を表２に示す。
比較例７はエンボス加工による圧着面積が大き過ぎるため、柔軟性が劣るスパンボンド不織布である。
【００６２】
（比較例８）
非晶性ポリエステルの替わりに、結晶性のイソフタル酸とジエチレングリコールを共重合した低融点ポリエチレンテレフタレートを２０部用いた以外、比較例３と同様にして得られたスパンボンド不織布の特性と評価結果を表２に示す。
比較例８は、非晶性ポリエステルの替わりに結晶性の低融点ポリエステルを用いたため柔軟性、耐熱性、耐磨耗性が劣るスパンボンド不織布である。
【００６３】
【表１】
2007107125.tif 000002
【００６４】
【表２】
2007107125.tif 000003
【産業上の利用可能性】
【００６５】
本発明のスパンボンド不織布は、柔軟性、耐磨耗性、耐熱性及び、ヒートシール性に優れた不織布であり、例えば、カイロ用包材や保温材などの分野に有用なスパンボンド不織布を提供できる。